(57)【特許請求の範囲】
【請求項１】
Ｃｒ：１２．０７〜２０．１１質量％、Ｃ：０．０３質量％以下（０質量％を含む）、Ｎ：０．０３質量％以下（０質量％を含む）、Ｍｎ：１．５質量％以下（０質量％を含む）、Ｓ：０．００８質量％以下（０質量％を含む）、Ｓｉ：２質量％以下（０質量％を含む）、Ａｌ：１．５５〜５．０２質量％を含有し、残部がＦｅ及び不可避的不純物からなる組成（ただし、Ｃｒ：１８．２質量％、Ｃ：０．００５質量％、Ｎ：０．００４質量％、Ｍｎ：０．０４質量％、Ｓ：０．００３質量％、Ｓｉ：０．０９質量％、Ａｌ：３．１質量％、Ｐ：０．０２９質量％を含有するもの、並びに、Ｃｒ：１９．９質量％、Ｃ：０．００３質量％、Ｎ：０．００３質量％、Ｍｎ：０．１０質量％、Ｓ：０．００２質量％、Ｓｉ：０．０６質量％、Ａｌ：５．０質量％、Ｐ：０．０２５質量％を含有するものを除く。）を有するフェライト系ステンレス鋼であって、
下記式（１）で表される条件を満足し、
最表層として酸化物層を備え、前記酸化物層中のＣｒ含有割合が５質量％以下（０質量％を含む）であり、
前記酸化物層の深層側にＡｌ欠乏層を備え、前記フェライト系ステンレス鋼の深さ方向におけるＡｌ含有割合の分布において、前記Ａｌ欠乏層でのＡｌ含有割合の最小値が、前記フェライト系ステンレス鋼全体におけるＡｌ含有割合の９０％以上である、フェライト系ステンレス鋼。
ＷCr＋１．５×ＷSi＋６×ＷAl≧３０      （１）
（式（１）中、ＷCr、ＷSi、ＷAlはそれぞれ、前記フェライト系ステンレス鋼の総質量に対するＣｒ、Ｓｉ、Ａｌの含有割合（単位：質量％）を示す。）
【請求項２】
Ｔｉ：０．００５〜０．５０質量％を更に含有する、請求項１記載のフェライト系ステ
ンレス鋼。
【請求項３】
Ｎｂ：０．００１〜０．７０質量％、Ｖ：０．００１〜０．５０質量％、Ｓｎ：０．００１〜１．０質量％からなる群より選ばれる１種以上の元素を更に含有する、請求項２記載のフェライト系ステンレス鋼。
【請求項４】
Ｙ：０．０００５〜０．１質量％、希土類元素：０．０００５〜０．１質量％、Ｃａ：０．０００５〜０．０１質量％、Ｚｒ：０．０３〜０．５質量％からなる群より選ばれる１種以上の元素を更に含有する、請求項２又は３に記載のフェライト系ステンレス鋼。
【請求項５】
Ｍｏ：０．１〜４．０質量％、Ｃｕ：０．１〜２．０質量％、Ｗ：０．１〜４．０質量％からなる群より選ばれる１種以上の元素を更に含有する、請求項２〜４のいずれか一項に記載のフェライト系ステンレス鋼。
【請求項６】
請求項１〜５のいずれか１項に記載のフェライト系ステンレス鋼の製造方法であって、
１０〜２５体積％の酸素と、２体積％以下（０体積％を含む）の水蒸気と、５体積％以下（０体積％を含む）の二酸化炭素とを含有し、残部が不活性ガス及び不可避的不純物からなる雰囲気中、請求項１〜５のいずれか一項に記載のフェライト系ステンレス鋼を、７００〜１２００℃の雰囲気温度で下記式（２）で表される条件を満足する時間ｔ以上加熱する工程を有する、フェライト系ステンレス鋼の製造方法。
１５．９２×ｔ×ｅｘｐ（−５５９４／Ｔ）≧０．００５      （２）
（式（２）中、ｔは時間（単位：時間）、Ｔは前記雰囲気の絶対温度（単位：Ｋ）を示す。）
【発明の詳細な説明】
【技術分野】
【０００１】
本発明は、フェライト系ステンレス鋼及びその製造方法に関するものである。
【背景技術】
【０００２】
近年、石油に代表される化石燃料の枯渇化、ＣＯ2排出による地球温暖化等の問題から、従来の発電システムに代替する新たなシステムの実用化が求められている。この新たな発電システム、分散電源又は自動車などの動力源として、高温で用いられる様々な省エネルギーシステムが実用化されつつある。
【０００３】
また、従来、ガスバーナーの燃焼筒、エンジン等の自動車の燃焼部位、並びにこれらの排ガス雰囲気に高温で曝される部位など、６００℃以上の高温で酸素と水蒸気とを含む雰囲気に曝される機器及び部位などは広範囲に亘っている。
【０００４】
一般に、ガスバーナー、エンジンなどの燃焼では、燃料を酸素で燃焼させた際に多量の水蒸気が発生する。これらの燃焼機器の排ガス流路に採用される部材は、燃焼により生成したガス、すなわち６００℃以上の酸素及び水蒸気が混在したガスが接触する。通常、このような部材には、フェライト系又はオーステナイト系のステンレス鋼又は高合金鋼が用いられる。
【０００５】
例えば特許文献１には、局部的な異常酸化の改善を意図した特定の組成を有するＦｅ−Ｃｒ−Ａｌ系耐熱合金が開示されている。この文献によると、Ｃ：０．０３％以下、Ｓｉ：１．０％以下、Ｃｒ：１２〜２５％、Ａｌ：２〜６％、Ｔｉ：０．１〜０．５％、希土類元素及びアルカリ土類元素の１種または２種以上を０．００１〜０．１％含有し、残分がＦｅと製造上の不可避的不純物よりなるＦｅ−Ｃｒ−Ａｌ系耐熱合金が耐異常酸化性に優れるとされている。
【特許文献１】特開昭５１−１４１１９号公報
【発明の開示】
【発明が解決しようとする課題】
【０００６】
これまで、上述のような機器等の耐久性の観点から、適正なステンレス鋼を選定、作製することにさして困難性はなかった。しかしながら、上記燃焼により生成したガスを詳細に調べてみると、その水蒸気中にごく僅かながら６価のＣｒ（クロム）が存在することが明らかになった。その原因は、ステンレス鋼中に合金成分として含まれるＣｒの一部が過度に酸化され、その化合物となって蒸発することにある。
【０００７】
そこで、本発明は上記事情にかんがみてなされたものであり、特に高温水蒸気に曝される環境下において、Ｃｒ及び／又はその化合物の蒸発を十分に防止可能なフェライト系ステンレス鋼を提供することを目的とする。
【課題を解決するための手段】
【０００８】
本発明者らは、上記目的を達成すべく鋭意研究を重ねた結果、所定の条件を満足した特定の組成を有するフェライト系ステンレス鋼が、Ｃｒ及び／又はその化合物の蒸発防止に有効であることを見出し、本発明を完成するに至った。また、本発明者らは、フェライト系ステンレス鋼の最表層及び／又はその深層側の層が特定の組成となるようにステンレス鋼に処理を施すことで、Ｃｒ及び／又はその化合物の蒸発が更に抑制されることをも見出した。
【０００９】
すなわち、本発明のフェライト系ステンレス鋼は、Ｃｒ：１２．０７〜２０．１１質量％、Ｃ：０．０３質量％以下（０質量％を含む）、Ｎ：０．０３質量％以下（０質量％を含む）、Ｍｎ：１．５質量％以下（０質量％を含む）、Ｓ：０．００８質量％以下（０質量％を含む）、Ｓｉ：２質量％以下（０質量％を含む）、Ａｌ：１．５５〜５．０２質量％を含有し、残部がＦｅ及び不可避的不純物からなる組成（ただし、Ｃｒ：１８．２質量％、Ｃ：０．００５質量％、Ｎ：０．００４質量％、Ｍｎ：０．０４質量％、Ｓ：０．００３質量％、Ｓｉ：０．０９質量％、Ａｌ：３．１質量％、Ｐ：０．０２９質量％を含有するもの、並びに、Ｃｒ：１９．９質量％、Ｃ：０．００３質量％、Ｎ：０．００３質量％、Ｍｎ：０．１０質量％、Ｓ：０．００２質量％、Ｓｉ：０．０６質量％、Ａｌ：５．０質量％、Ｐ：０．０２５質量％を含有するものを除く。）を有するフェライト系ステンレス鋼であって、下記式（１）で表される条件を満足し、最表層として酸化物層を備え、酸化物層中のＣｒ含有割合が５質量％以下（０質量％を含む）であり、上記酸化物層の深層側にＡｌ欠乏層を備え、上記フェライト系ステンレス鋼の深さ方向におけるＡｌ含有割合の分布において、上記Ａｌ欠乏層でのＡｌ含有割合の最小値が、上記フェライト系ステンレス鋼全体におけるＡｌ含有割合の９０％以上である。
ＷCr＋１．５×ＷSi＋６×ＷAl≧３０      （１）
ここで、式（１）中、ＷCr、ＷSi、ＷAlはそれぞれ、フェライト系ステンレス鋼の総質量に対するＣｒ、Ｓｉ、Ａｌの含有割合（単位：質量％）を示す。
【００１０】
また、本発明のフェライト系ステンレス鋼は、Ｔｉ：０．００５〜０．５０質量％を更に含有してもよく、Ｎｂ：０．００１〜０．７０質量％、Ｖ：０．００１〜０．５０質量％、Ｓｎ：０．００１〜１．０質量％からなる群より選ばれる１種以上の元素を更に含有してもよい。
【００１１】
本発明のフェライト系ステンレス鋼は、Ｙ：０．０００５〜０．１質量％、希土類元素：０．０００５〜０．１質量％、Ｃａ：０．０００５〜０．０１質量％、Ｚｒ：０．０３〜０．５質量％からなる群より選ばれる１種以上の元素を更に含有してもよく、Ｍｏ：０．１〜４．０質量％、Ｃｕ：０．１〜２．０質量％、Ｗ：０．１〜４．０質量％からなる群より選ばれる１種以上の元素を更に含有してもよい。
【００１３】
ここで「酸化物層」の規定について図１を参照して説明する。図１は、ステンレス鋼の深さ方向における断面を部分的に示す模式端面図である。フェライト系ステンレス鋼は、最表層に酸化物層１０を備えると共に、その深層側に母材２０を有している。まず、ステンレス鋼の表層から深層への方向、すなわち深さ方向における断面が露出するようにステンレス鋼を切断する。切断したステンレス鋼は必要に応じて断面が露出した状態で樹脂に埋め込み、次いで、ＥＰＭＡなどの公知の表面元素分析装置を用いて、露出した断面の線分析（例えば、図１のａ−ｄ間）を行う。その結果、表面部をａ、表面部ａから法線方向にある任意の部分をａ’、ａ−ａ’間の中心部をｃとしたときに、中心部ｃにおける酸素の含有割合が、任意の部分ａ’における酸素の含有割合の２倍となるように最深部ｂを定める。そして、表面部ａから最深部ｂまでの層を酸化物層２０と規定する。この場合、最深部ｂは酸化物層２０と母材２０との界面に存在する。
【００１４】
また、「酸化物層中のＣｒ含有割合」の規定について図２を参照して説明する。図２は図１に示すものと同様のステンレス鋼の模式端面図である。図２に示すように、表面部ａ−最深部ｂ間に等間隔に並んだ５点の分析点についてＣｒ含有割合の分析を行い、それら５点の分析点でのＣｒ含有割合の相加平均を導出する。そして、これと同様の分析を、酸化物層の別の２箇所で行い、計３箇所でのＣｒ含有割合の相加平均を導出して、上記「酸化物層中のＣｒ含有割合」と規定する。
【００１５】
また、本発明のフェライト系ステンレス鋼は、上記酸化物層の深層側にＡｌ欠乏層を備え、フェライト系ステンレス鋼の深さ方向におけるＡｌ含有割合の分布において、上記Ａｌ欠乏層でのＡｌ含有割合の最小値が、前記フェライト系ステンレス鋼全体におけるＡｌ含有割合の９０％以上であると好ましい。ここで本発明に係る「Ａｌ欠乏層」とは、ステンレス鋼の深さ方向における断面について上述と同様に線分析を行った結果、フェライト系ステンレス鋼全体における平均のＡｌ含有割合の９８％以下のＡｌを含有する層を意味する。
【００１６】
本発明のフェライト系ステンレス鋼は、上記酸化物層の深層側にＡｌ欠乏層を備えていないものであると好ましい。
【００１７】
これらのフェライト系ステンレス鋼は、１０〜２５体積％の酸素と、２体積％以下（０体積％を含む）の水蒸気と、５体積％以下（０体積％を含む）の二酸化炭素とを含有し、残部が不活性ガス及び不可避的不純物からなる雰囲気中、上述のような組成を有するフェライト系ステンレス鋼を、７００〜１２００℃の雰囲気温度で下記式（２）で表される条件を満足する時間ｔ以上加熱する工程を有するフェライト系ステンレス鋼の製造方法によっても製造することができる。
１５．９２×ｔ×ｅｘｐ（−５５９４／Ｔ）≧０．００５      （２）
ここで、式（２）中、ｔは時間（単位：時間）、Ｔは雰囲気の絶対温度（単位：Ｋ、以下同様。）を示す。
【発明の効果】
【００１８】
本発明のフェライト系ステンレス鋼によれば、特に高温水蒸気に曝される環境下において、Ｃｒ及び／又はその化合物の蒸発を十分に防止することができる。
【発明を実施するための最良の形態】
【００１９】
以下、必要に応じて図面を参照しつつ、本発明を実施するための最良の形態（以下、単に「本実施形態」という。）について詳細に説明する。なお、図面中、同一要素には同一符号を付すこととし、重複する説明は省略する。また、上下左右等の位置関係は、特に断らない限り、図面に示す位置関係に基づくものとする。更に、図面の寸法比率は図示の比率に限られるものではない。
【００２０】
まず、本実施形態のフェライト系ステンレス鋼（以下、場合によって単に「ステンレス鋼」、「鋼」ともいう。）について説明する。本実施形態のフェライト系ステンレス鋼は、Ｃｒ（クロム）：１１〜２２質量％、Ｃ（炭素）：０．０３質量％以下（０質量％を含む）、Ｎ（窒素）：０．０３質量％以下（０質量％を含む）、Ｍｎ（マンガン）：１．５質量％以下（０質量％を含む）、Ｓ（硫黄）：０．００８質量％以下（０質量％を含む）、Ｓｉ（ケイ素）：２質量％以下（０質量％を含む）、Ａｌ（アルミニウム）：１．０〜６．０質量％を含有し、残部がＦｅ（鉄）及び不可避的不純物からなる組成を有するフェライト系ステンレス鋼であって、下記式（１）で表される条件を満足する。
ＷCr＋１．５×ＷSi＋６×ＷAl≧３０      （１）
ここで、式（１）中、ＷCr、ＷSi、ＷAlはそれぞれ、フェライト系ステンレス鋼の総質量に対するＣｒ、Ｓｉ、Ａｌの含有割合（単位：質量％）を示す。
【００２１】
Ｃｒを１１質量％以上含有するステンレス鋼は、使用中に生成する酸化皮膜の成長が遅く、高温での材料劣化が少ない金属材料である。しかしながら、６００℃以上の燃焼排ガス雰囲気のような酸素及び水蒸気に曝される環境では、ステンレス鋼表面に生成するＣｒ酸化物が、雰囲気中の酸素及び水蒸気と反応する。この反応は、例えば下記反応式（３）で示される反応であり、これにより、ステンレス鋼中のＣｒが６価となって水蒸気と共に蒸発する。
Ｃｒ2Ｏ3（固体）＋２Ｈ2Ｏ＋１．５Ｏ2  →  ２ＣｒＯ2（ＯＨ）2（気体）  （３）
【００２２】
このような反応を抑制するには、Ｃｒ系の酸化物をステンレス鋼の最表層に可能な限り形成しないようにすることが効果的である。これにより、周囲の雰囲気とＣｒやその酸化物との直接接触を防止することができる。本発明者らは、ステンレス鋼の最表層においてＣｒ系の酸化物の形成を抑制するには、その最表層におけるＣｒの含有割合を５質量％以下とすることが肝要であることを知見した。そして、そのような組成を有する最表層を形成するには、ステンレス鋼を構成するＣｒ、Ｓｉ及びＡｌの含有割合が下記式（１）で表される条件を満足する必要があることを見出した。
ＷCr＋１．５×ＷSi＋６×ＷAl≧３０      （１）
ここで、式（１）中、ＷCr、ＷSi、ＷAlはそれぞれ、上記フェライト系ステンレス鋼の総質量に対するＣｒ、Ｓｉ、Ａｌの含有割合（単位：質量％）を示す。
【００２３】
これにより、Ｃｒ系よりも高い酸素親和力を有しかつ緻密な非Ｃｒ系の酸化物が、優先的にステンレス鋼の最表層に形成される。Ｓｉ及びＡｌはいずれも、酸素との親和力がＣｒよりも高く、ステンレス鋼表面に緻密な保護性の酸化皮膜を容易に形成するため、鋼の耐酸化性を高める元素として知られている。しかしながら、酸素及び水蒸気が共存した高温の雰囲気下でＣｒ及び／又はその化合物の蒸発を防ぐには、従来のＳｉ及びＡｌの含有割合は十分に高いとはいえない。例えば、燃焼排ガス中で良好な耐酸化性を示すステンレス鋼として、１２％Ｃｒ−１％Ａｌ−１．５％Ｓｉ鋼が市販されている。ところが、かかる鋼種は酸素及び水蒸気が存在する高温雰囲気下では良好な耐酸化性を示すにも関わらず、Ｃｒ及び／又はその化合物の蒸発を十分に抑制できないことを本発明者らは確認した（本明細書の実施例参照）。このステンレス鋼の酸化スケールを分析したところ、最表層にはＣｒ2Ｏ3を主体とした酸化物が形成されており、そのＣｒ含有割合は５質量％を大きく超えていることが明らかになった。また、最表層のＣｒ2Ｏ3を主体とする層の内側には、ＳｉＯ2及びＡｌ2Ｏ3を主体とする酸化物の層が形成されていることが、併せて明らかになった。
【００２４】
本発明者らが上述の状況にかんがみて更に詳細に検討を行った結果、フェライト系ステンレス鋼が特定の組成をベースとしつつ、更に上記式（１）で表される条件を満足する組成を有すれば、Ｃｒ及び／又はその化合物の蒸発が飛躍的に抑制できることが明らかになった。この際、ステンレス鋼の最表層において、Ｃｒ含有割合は低く抑えられ、例えば５質量％以下（０質量％を含む）にまで低減できる一方、Ａｌは濃化されており、実質的にＡｌ2Ｏ3単層又はＡｌ2Ｏ3が主成分である酸化スケール（酸化物層）が形成され得ることが判明した。
【００２５】
このようにしてフェライト系ステンレス鋼の組成を制御することにより、そのステンレス鋼の使用段階において、Ｃｒ及び／又はその化合物の蒸発抑制に優れた酸化物層が最表層として形成される。
【００２６】
本実施形態のフェライト系ステンレス鋼は、酸化物層の深層側にＡｌ欠乏層を備え、フェライト系ステンレス鋼の表層から深層への方向、すなわち深さ方向におけるＡｌ含有割合の分布において、Ａｌ欠乏層でのＡｌ含有割合の最小値が、上記フェライト系ステンレス鋼全体におけるＡｌ含有割合の９０％以上であると好ましい。あるいは、本実施形態のフェライト系ステンレス鋼は、酸化物層の深層側にＡｌ欠乏層を備えていないものであると好ましい。
【００２７】
フェライト系ステンレス鋼において、最表層の酸化物層の深層側にあるＡｌの含有割合は、従来、その部分から酸化物層にＡｌが供給されるため、鋼全体におけるＡｌ含有割合よりも低くなる。特に酸化物層のすぐ深層側におけるＡｌの含有割合は、酸化物層における高いＡｌの含有割合と相殺するように低くなる。これは、その部分のＡｌが酸化物層に顕著に供給されるためと考えられる。しかしながら、その部分でのＡｌの含有割合が低すぎると、例えば、酸化物層が磨耗等によって局所的に剥離した場合、その酸化物層に上記部分からＡｌを供給するにはその量が不足する傾向にある。その結果、酸化物層におけるＡｌ酸化物（Ａｌ2Ｏ3）の再形成が遅れてしまう。そこで、酸化物のすぐ深層側におけるＡｌ含有割合の最小値がステンレス鋼全体におけるＡｌ含有割合の９０％以上となるように、あるいは、そのＡｌ含有割合が鋼全体におけるものよりも少なくならないように制御することで、酸化物層が剥離してもＡｌ酸化物の再形成が円滑に行われる。
【００２８】
本実施形態のフェライト系ステンレス鋼は、耐食性、耐酸化性を確保するためにＣｒをを含有する。このステンレス鋼は、特に８００℃前後での耐水蒸気酸化性を確保するために、Ｃｒを１１質量％以上含有する。Ｃｒの含有割合を高めることにより、Ａｌ及びＳｉの含有割合を低減することができる。一方、本実施形態のステンレス鋼は、その加工性、低温靱性及び４７５℃における耐脆化性を十分に確保するために、Ｃｒを２２質量％以下含有する。
【００２９】
本実施形態のフェライト系ステンレス鋼は、Ｃｒ及び／又はその化合物の蒸発を防止するためにＡｌを含有する。Ａｌはステンレス鋼の最表層にコランダム型の単一酸化物層を形成する。Ａｌの含有割合は、Ｃｒ及び／又はその化合物の蒸発を十分に防止するために１．０質量％以上である。また、ステンレス鋼の優れた加工性及び低温靱性を確保するために、Ａｌの含有割合は６．０質量％以下である。Ｃｒの含有割合が比較的低い場合、Ａｌの含有割合を高くすることが好ましい。
【００３０】
本実施形態のフェライト系ステンレス鋼は、高温強度、特にクリープ特性を改善するために、任意成分としてＣ及びＮを含有してもよい。ただし、ステンレス鋼の加工性及び低温靱性を優れたものとする観点、Ｔｉ、Ａｌ、Ｎｂとの反応による炭窒化物の生成を抑制する観点、並びに、高温強度の改善に有効な固溶Ｔｉ及び固溶Ｎｂ、耐酸化性の改善に有効な固溶Ａｌの減少を防止する観点から、Ｃ及びＮの含有割合は、それぞれ０．０３質量％以下であることが好ましい。
【００３１】
本実施形態のフェライト系ステンレス鋼は、耐スケール剥離性を向上させるためにＭｎを任意成分として含有してもよい。ただし、ステンレス鋼の過剰な硬質化を防止すると共に、加工性及び低温靱性の低下を抑制する観点から、Ｍｎの含有割合は１．５質量％以下であると好ましく、０．７質量％以下であるとより好ましい。
【００３２】
本実施形態のフェライト系ステンレス鋼は、任意成分としてＳを含有してもよい。ただし、熱間加工性及び耐溶接高温割れ性の低下並びに異常酸化を抑制する観点から、Ｓの含有割合は０．００８質量％以下であると好ましく、０．００５質量％以下であるとより好ましい。
【００３３】
本実施形態のフェライト系ステンレス鋼は、Ａｌ系の酸化物を安定化させ、耐水蒸気酸化性を高めるために任意成分としてＳｉを含有してもよい。ただし、ステンレス鋼の加工性、特に延性の低下を防止する観点、低温靱性の低下を抑制する観点、鋼表面での疵の生成を防止する観点、及び生産性の低下を抑制する観点から、Ｓｉの含有割合は２質量％以下であると好ましい。
【００３４】
本実施形態のフェライト系ステンレス鋼は、高温強度を析出強化により改善すると共に、Ａｌを含有するステンレス鋼における溶接性及び靱性を高めるために、Ｎｂ（ニオブ）、Ｔｉ（チタン）及びＶ（バナジウム）からなる群より選ばれる１種以上の金属元素を任意成分として含有してもよい。このステンレス鋼は、上記各々の元素の添加効果を偏りなく発揮させる観点から、それら３種の元素を全て含有することがより好ましい。Ｎｂ、Ｔｉ及びＶの含有割合は、その添加効果をより有効に発揮する観点から、それぞれ、０．００１〜０．７０質量％、０．００５〜０．５０質量％及び０．００１〜０．５質量％であると好ましい。
【００３５】
本実施形態のフェライト系ステンレス鋼は、耐酸性を改善するために、任意成分としてＳｎ（スズ）を含有してもよい。水蒸気及び酸素を含む燃焼環境では、燃焼時に燃料などに含まれるＳ及び燃焼により発生する水分が、燃焼機器の運転停止時に凝縮水としてステンレス鋼に結露したり、あるいは、運転中であっても、ステンレス鋼の局所的に低温の部分に結露したりすることがある。この凝縮水はＳの影響により酸性であるため、ステンレス鋼におけるその結露部分が酸腐食してしまう。Ｓｎはこの酸腐食を防止する特性（これを「耐酸露点腐食性」という）を有するので、この観点からも好適な元素である。さらにＳｎは、ステンレス鋼の快削性を向上させる。ただし、ステンレス鋼の熱間加工性の低下を抑制する観点から、Ｓｎの含有割合は１．０質量％以下であることが好ましく、より好ましくは０．００１〜０．２質量％である。
【００３６】
本実施形態のフェライト系ステンレス鋼は、酸化物層に固溶し、その皮膜強度を向上させるために、Ｙ（イットリウム）、希土類元素（以下、「ＲＥＭ」と表記する。）、Ｃａ（カルシウム）及びＺｒ（ジルコニウム）からなる群より選ばれる１種以上の元素を任意成分として含有してもよい。なお、本明細書において、Ｙは希土類元素に含まれないものとする。皮膜強度の向上効果を顕著にする観点から、Ｙ、ＲＥＭ、Ｃａ及びＺｒの含有割合は、それぞれ、０．０００５質量％以上、０．０００５質量％以上、０．０００５質量％以上、及び０．０３質量％以上であると好ましい。一方、ステンレス鋼の過度な硬質化を防止すると共に、製造時におけるステンレス鋼表面の疵の生成を抑制し製造コストを低減する観点から、Ｙ、ＲＥＭ、Ｃａ及びＺｒの含有割合は、それぞれ、０．１質量％以下、０．１質量％以下、０．０１質量％以下、及び０．５質量％以下であると好ましい。
【００３７】
本実施形態のフェライト系ステンレス鋼は、高温強度を固溶強化により改善するために、Ｍｏ（モリブデン）、Ｃｕ（銅）及びＷ（タングステン）からなる群より選ばれる１種以上の金属元素を任意成分として含有してもよい。上記各元素の添加効果をより有効に発揮する観点から、Ｍｏ、Ｃｕ及びＷの含有割合は、それぞれ０．１質量％以上であることが好ましい。一方、ステンレス鋼の過度な硬質化を防止する観点から、Ｍｏ及びＷの含有割合は、それぞれ４．０質量％以下であると好ましい。また、熱間加工性の低下を防止する観点から、Ｃｕの含有割合は２．０質量％以下であることが好ましい。
【００３８】
本実施形態のフェライト系ステンレス鋼は、Ｐ（リン）、Ｏ（酸素）、Ｎｉ（ニッケル）などの不可避的不純物の含有割合を可能な限り低くすることが好ましく、含有しないことが最も好ましい。例えば、通常は、Ｐの含有割合を０．０４質量％以下、Ｏの含有割合を０．０２質量％以下、Ｎｉの含有割合を０．６質量％以下にすることが好ましい。ただし、ステンレス鋼の加工性や溶接性を更に高いレベルで要する場合、これらの不可避的不純物の含有割合を更に低くすると好ましい。
【００３９】
なお、本実施形態のフェライト系ステンレス鋼は、上述の各元素以外に、耐熱性の改善に有効なＴａ（タンタル）、熱間加工性の改善に有効なＢ（ホウ素）、Ｍｇ（マグネシウム）、Ｃｏ（コバルト）を含有してもよい。ただし、これらの元素は、本発明の課題を解決する限度において、その含有割合が制御される。
【００４０】
本実施形態のフェライト系ステンレス鋼は、従来知られている製造方法により製造することができる。あるいは、従来知られている製造方法の最終段階、又は得られたフェライト系ステンレス鋼の加工段階において、予備的な酸化処理により上述の酸化物層を形成してもよい。予備的な酸化処理として、例えば、基本的にはＡｌ又はＳｉの酸化物層を迅速に形成するために、酸素の含有割合を高くし、かつ、水蒸気の含有割合を極力低くした雰囲気中で焼鈍する処理が挙げられる。水蒸気の含有割合を極力低くすることにより、酸素との共存によるＣｒ及び／又はその化合物の蒸発を抑制することができる。
【００４１】
また、本実施形態のフェライト系ステンレス鋼の製造方法が、従来知られている製造方法により上述の組成を有するフェライト系ステンレス鋼を得る工程と、１０〜２５体積％の酸素と、２体積％以下（０体積％を含む）の水蒸気と、５体積％以下（０体積％を含む）の二酸化炭素とを含有し、残部が不活性ガス及び不可避的不純物からなる雰囲気中、上記フェライト系ステンレス鋼を、７００〜１２００℃の雰囲気温度で下記式（２ａ）、好適には下記式（２）、より好適には下記式（２ｂ）で表される条件を満足する時間ｔ以上加熱する工程とを有することが好ましい。これにより、酸化物層の深層側に形成されたＡｌ欠乏層での上記Ａｌ含有割合の最小値を、フェライト系ステンレス鋼全体におけるＡｌ含有割合の９０％以上とすることが容易に可能となる。
１５．９２×ｔ×ｅｘｐ（−５５９４／Ｔ）≧０．００４      （２ａ）
１５．９２×ｔ×ｅｘｐ（−５５９４／Ｔ）≧０．００５      （２）
１５．９２×ｔ×ｅｘｐ（−５５９４／Ｔ）≧０．００７      （２ｂ）
ここで、式（２ａ）、（２）及び（２ｂ）中、ｔは時間（単位：時間）、Ｔは絶対温度（単位：Ｋ）を示す。
【００４２】
本実施形態のフェライト系ステンレス鋼は、耐クロム蒸発性が求められる用途、例えば６００℃以上の高温で１％以上の酸素と５％以上の水蒸気とに曝される環境での用途に好適に用いられる。そのような用途としては、例えば、各種エネルギー供給システム、燃焼システム、コ−ジェネレーションシステム用途が挙げられる。より具体的には、熱をエネルギーに利用するシステムである固体酸化物型燃料電池、燃料電池の高温改質装置、マイクロガスエンジン、マイクロガスタービン、排ガス発電、各種高温燃焼機器及び自動車などの排ガス流路部位が挙げられる。燃焼排ガスが発生する場合、本実施形態のフェライト系ステンレス鋼を採用することにより、Ｃｒ及び／又はその化合物の排出が抑制されるため、その鋼は、環境対応型のフェライト系ステンレス鋼ともいえる。
【００４３】
本実施形態のフェライト系ステンレス鋼は、板状体のフェライト系ステンレス鋼板に用いられてもよい。このステンレス鋼板は、プレス成形加工や打ち抜き加工等により各種部品の形状に成形したものであってもよい。
【００４４】
さらに、上述のフェライト系ステンレス鋼板を加工して、フェライト系ステンレス鋼からなる部材を得てもよい。そのような部材としては、上述の用途に用いられる各種機器が備える部材が挙げられる。より具体的には、例えば、固体酸化物形燃料電池の改質器、燃料又は空気導入管、高温熱交換器、筐体、各種バーナーの燃焼筒、自動車のエンジン排ガスと高温で接触する部位（エキゾーストマニホールド、フレキシブルチューブ、熱交換器、集熱機器、集電機器など）が挙げられる。これらの部材は、本実施形態のフェライト系ステンレス鋼を採用する以外は、従来知られている方法により製造される。上記部材は、その全部が本実施形態のフェライト系ステンレス鋼からなるものであってもよく、あるいは、その一部のみが本実施形態のフェライト系ステンレス鋼からなるものであってもよい。
【００４５】
以上、本発明を実施するための最良の形態について説明したが、本発明は本実施形態に限定されるものではない。本発明は、その要旨を逸脱しない範囲で様々な変形が可能である。
【実施例】
【００４６】
以下、実施例によって本発明を更に詳細に説明するが、本発明はこれらの実施例に限定されるものではない。
【００４７】
（実施例１）
＜フェライト系ステンレス鋼試験片の作製＞
表１に示す組成を有する３種類のステンレス鋼（鋼Ｎｏ．Ａ、Ｂ、Ｃ）を３０ｋｇ真空溶解炉で溶製してインゴットに鋳造した。得られたインゴットを粗圧延した後、熱延、焼鈍酸洗、冷延、仕上げ焼鈍の各工程を経て形成されたものに、ＪＩＳＧ４３０５で規定される＃４００の研磨仕上げを施して、板厚１．０ｍｍの冷延焼鈍材であるフェライト系ステンレス鋼板を得た。得られた鋼板を、厚さ１．０ｍｍ、２５ｍｍ×３５ｍｍの矩形に切削加工し、フェライト系ステンレス鋼試験片とした。なお、表１中、「α」は上記式（１）の左辺から算出した数値を示し、各成分元素の含有割合が検出限界以下の場合（表中、「…未満」と表記した場合、又は「−−−」と表記した場合。以下同様。）は「０質量％」として算出した。
【００４８】
【表１】
0005401039.tif 000002
【００４９】
＜高温水蒸気酸化試験＞
まず、１種類当たり２枚の上記試験片の質量を測定した。次いで、水蒸気と空気との混合ガス（水蒸気濃度：５０体積％）が３００ｍＬ／分の流量で流通する容器内に、上述の試験片を静置し、８００℃の温度で１００時間保持した。上記容器、その容器に混合ガスを供給する流路、その容器から混合ガスを排出する流路としては、石英、パイレックス（登録商標）及び／又はテフロン（登録商標）製のものを用いた。また、容器内を流通した混合ガスを排出する前に、その混合ガスを冷却して凝縮水を採取した。定量下限０．０１ｍｇ／ＬのＩＣＰ発光分光分析装置を用いて、採取した凝縮水中の６価Ｃｒ濃度を測定した。試験終了後、容器から試験片を取り出し、再び質量を測定した。測定した試験片の質量に基づいて、試験片の単位面積当たりの増量を算出した。この増量は試験片の酸化によるものである。結果を表２に示す。
【００５０】
【表２】
0005401039.tif 000003
【００５１】
ＳＵＳ４３０に相当する鋼Ｃを用いた試験片は、酸化による増量が最も大きく、凝縮水中の６価Ｃｒ濃度も最も高くなった。また、１２％Ｃｒ−１％Ａｌ−１．５％Ｓｉ鋼である鋼Ａを用いた試験片は、酸化による増量が最も小さくなった一方で、凝縮水中の６価Ｃｒ濃度が比較的高い値となった。一方、本発明のフェライト系ステンレス鋼である鋼Ｂを用いた試験片では、酸化による増量が鋼Ａを用いたものと同等（むしろより大きな値）であるにも関わらず、凝縮水中の６価Ｃｒは検出されなかった。これらの結果から、ステンレス鋼の酸化による増量とＣｒ及び／又はその化合物の蒸発との間には良好な相関性が認められないこと、及び、ステンレス鋼の酸化を抑制しただけでは、必ずしもＣｒ及び／又はその化合物の蒸発を防止できないことが明らかになった。
【００５２】
（実施例２）
＜フェライト系ステンレス鋼試験片の作製＞
表３に示す組成を有する１８種類のフェライト系ステンレス鋼（鋼Ｎｏ．１〜１８）の試験片を実施例１と同様にして作製した。
【００５３】
【表３】
0005401039.tif 000004
【００５４】
＜高温水蒸気酸化試験＞
得られた各試験片について、実施例１と同様にして高温水蒸気酸化試験を行った。試験後、実施例１と同様にして、採取した凝縮水中の６価Ｃｒ濃度を測定した。６価Ｃｒが検出されたものを「×」、検出限界以下で検出されなかったものを「○」と評価した。また、試験後の試験片について、ＷＤＳ（日本電子株式会社製、商品名「ＪＸＡ−８９００ＲＬ」）を用いて、上記［００１４］にて説明した方法でＣｒの定量分析を行った。なお、定量を行う際の元素は、Ｃｒの他、Ｆｅ、Ａｌ、Ｓｉ、Ｍｎ、Ｏ、必要に応じ、Ｍｏ、Ｃｕ、Ｗ、Ｚｒ、Ｎｉ、Ｎｂ、Ｔｉ、Ｖとした。Ｃｒの含有割合が５質量％以下のものを「○」、５質量％を超えるものを「×」と評価した。なお、分析条件は、加速電圧１５ｋＶ、プローブ電流２×１０-8Ａに設定した。実施例１における鋼Ｂも含めた結果を表４に示す。
【００５５】
【表４】
0005401039.tif 000005
【００５６】
本発明に係るフェライト系ステンレス鋼の試験片（鋼Ｎｏ．１、２、４、５、６、８、９、１０、１１、１３、１４、１５、Ｂ）について、凝縮水から６価Ｃｒが検出されなかった。また、試験片最表層に含有されるＣｒは５質量％以下であった。一方、それ以外の試験片（鋼Ｎｏ．３、７、１２、１６、１７、１８）について、凝縮水から６価Ｃｒが検出され、試験片最表層に含有されるＣｒは５質量％を超えていた。
【００５７】
（実施例３）
＜フェライト系ステンレス鋼試験片の作製＞
鋼Ｎｏ．Ａ、Ｂ、２、６、９、１１の試験片を用い、最表層への予備的な酸化の効果を確認した。まず、上述と同様にして各試験片を作製した。次いで、露点を２０℃に調整した空気（水蒸気濃度２．３％）と、純度９９．９％の二酸化炭素とを９５：５の体積割合で混合した混合ガスが流通する容器内に上述の試験片を静置した。そして、８００℃又は１１００℃の温度でその状態を１分間、５分間又は１０分間保持して予備的な酸化処理を行って、酸化処理後の試験片を得た。
【００５８】
＜ＷＤＳ分析、ＧＤＳ分析＞
次に、酸化処理後の試験片について、上述のＷＤＳを用い上記と同様の分析条件でＣｒの定量分析を行った。ＷＤＳ分析の結果、Ｃｒの含有割合が５質量％以下のものを「○」、５質量％を超えるものを「×」と評価した。結果を表５に示す。なお、表５中、「Ｗ」は上記式（２）の左辺から算出した数値を示す。
【００５９】
【表５】
0005401039.tif 000006
【００６０】
また、試験片の深さ方向の元素分布について、ＧＤＳ（理学電気工業株式会社製、商品名「Ｓｙｓｔｅｍ３８６０」）を用いて分析を行った。分析条件として、ビーム径を４ｍｍ、ランプ高圧電源出力を２５Ｗ（スパッタリング速度：約２μｍ／分）又は４０Ｗ（スパッタリング速度：約４μｍ／分）に設定した。分析対象の元素は、Ａｌ、Ｃｒ、Ｆｅ及びＯとした。
【００６１】
図３はＧＤＳ分析の結果の一例を示すチャートである。このチャートの縦軸は各元素に起因する発光強度（ｉｎｔｅｎｓｉｔｙ）を示し、この強度が高いほど元素が多く含有されていることを示す。また、横軸はスパッタリング時間（Ｔｉｍｅ）（単位：秒）を示し、この時間が長いほどより深層側領域での元素分布を示す。（ａ）は鋼Ｎｏ．Ｂの試験片を８００℃で１分間予備的に酸化処理した後にＧＤＳ分析を行った結果を示し、（ｂ）は鋼Ｎｏ．Ｂの試験片を８００℃で１０分間予備的に酸化処理した後にＧＤＳ分析を行った結果を示す。
【００６２】
図３の（ａ）に示したチャートから、当該試験片の最表層の領域、すなわちスパッタリング時間が０〜３秒の領域に酸化物層が形成され、その酸化物層においてＡｌが濃化していることが確認された。また、酸化物層のすぐ深層側においてＡｌ含有割合が低くなっている領域があり、更に深層側に向かうにつれてＡｌ含有割合が高くなり、スパッタリング時間が２５秒を過ぎた領域は安定したＡｌ含有割合を示していることが確認された。この結果から、スパッタリング時間が２５秒を過ぎた領域では、Ａｌ含有割合は鋼全体におけるＡｌ含有割合と同等であることが明らかである。よって、当該試験片において、スパッタリング時間が４〜２５秒の領域がＡｌ欠乏層であると認められる。
【００６３】
このＡｌ欠乏層において最小となる発光強度をｑ、安定した発光強度（図３（ａ）ではスパッタリング時間が３０秒での発光強度）をｒとするとｑ／ｒが０．７３であった。すなわち、Ａｌ欠乏層でのＡｌ含有割合の最小値が、フェライト系ステンレス鋼全体におけるＡｌ含有割合の７３％であった。
【００６４】
一方、図３の（ｂ）に示したチャートから、最表層の領域、すなわち分析時間が０〜５秒の領域に酸化物層が形成され、その酸化物層においてＡｌが濃化していることが確認された。また、酸化物層のすぐ深層側においても、更に深層側の領域と比較してＡｌ含有割合が低くなっている領域が認められないことが確認された。この結果から、当該試験片はＡｌ欠乏層を形成していないと認められた。
【００６５】
上記ＧＤＳ分析の結果、Ａｌ欠乏層でのＡｌ含有割合の最小値がフェライト系ステンレス鋼全体におけるＡｌ含有割合の９０％以上である場合、あるいはＡｌ欠乏層の存在が認められなかった場合を「○」、Ａｌ欠乏層でのＡｌ含有割合の最小値がフェライト系ステンレス鋼全体におけるＡｌ含有割合の９０％未満である場合を「×」と評価した。結果を表５に示す。
【００６６】
＜酸化物層除去後の高温水蒸気酸化試験＞
スケール剥離やエロージョン又はその他の何らかの理由により、フェライト系ステンレス鋼の酸化物層が除去された場合の影響を調べた。まず、上記酸化処理後の各試験片を５０℃の３質量％ＨＦ−１５質量％ＨＮＯ3水溶液中に浸漬する酸洗処理を、目視で酸化層の残量が３０〜５０％程度になった時点まで行った。次いで、酸洗処理後の試験片をアセトン溶液中で十分に超音波洗浄した。超音波洗浄後の試験片について、８００℃の温度で１００時間保持することに代えて、７００℃の温度で１００時間保持した以外は実施例１と同様にして、高温水蒸気酸化試験を行った。試験後、実施例１と同様にして、採取した凝縮水中の６価Ｃｒ濃度を測定した。６価Ｃｒが検出されたものを「×」、検出限界以下で検出されなかったものを「○」と評価した。結果を表５に示す。
【００６７】
表５に示す結果から明らかなように、上記式（１）で表される条件を満足することに加えて、更に最表層でのＣｒ含有割合が５質量％以下であり、Ａｌ欠乏層でのＡｌ含有割合の最小値がフェライト系ステンレス鋼全体におけるＡｌ含有割合の９０％以上又はＡｌ欠乏層の存在が認められない試験片であれば、凝縮水中の６価Ｃｒの量をより確実に低減することができる。
【産業上の利用可能性】
【００６８】
本発明のフェライト系ステンレス鋼は、耐クロム蒸発性が求められる部材、例えば６００℃以上の高温で酸素及び水蒸気を含む雰囲気に曝される部材の材料として好適に用いられる。そのような部材としては、例えば、固体酸化物型燃料電池、燃料電池の燃料改質装置や高温ガス−ガス熱交換器、ガスバーナーの燃焼筒、自動車の燃焼部位、及びこれらの排ガス雰囲気に高温で曝される部位が備える部材が挙げられる。本発明のフェライト系ステンレス鋼をこれらの部材の材料に採用することで、有害成分であるＣｒの蒸発を極力低減したクリーンな排ガスが排出されるため、環境汚染の低減に繋がることが期待される。
【図面の簡単な説明】
【００６９】
【図１】ステンレス鋼の深さ方向における断面を部分的に示す模式端面図である。
【図２】図１に示すものと同様の模式端面図である。
【図３】フェライト系ステンレス鋼のＧＤＳ分析の結果を示すチャートである。
【符号の説明】
【００７０】
１０…酸化物層、２０…母材。
【図１】
0005401039.tif 000007
【図２】
0005401039.tif 000008
【図３】
0005401039.tif 000009